(57)【要約】【課題】陽極化成箔と対向陰極箔とをセパレータを介して巻回してなるコンデンサ素子に、導電性ポリマー層を形成した後、該コンデンサ素子に電解液を含有する電解コンデンサにおいて、前記導電性ポリマー層と前記陰極箔との密着力が向上し、従来品に比べ更にＥＳＲを減少させた電解コンデンサを提供する。【解決手段】前記コンデンサ素子に使用する陰極箔は、化成されていることを特徴とする。また、前記陰極箔への化成電圧は１Ｖ以上５Ｖ以下であることが好ましい。【選択図】    図１
2004319646.tif 000002
【特許請求の範囲】
【請求項１】
陽極化成箔と対向陰極箔とをセパレータを介して巻回してなるコンデンサ素子に、導電性ポリマー層を形成した後、該コンデンサ素子に電解液を含有する電解コンデンサにおいて、
前記コンデンサ素子に使用する陰極箔は、化成されていることを特徴とする電解コンデンサ及びその製造方法。
【請求項２】
前記陰極箔の化成電圧は１Ｖ以上５Ｖ以下であることを特徴とする請求項１の電解コンデンサの製造方法。
【請求項３】
前記導電性ポリマー層は、導電性ポリマーとなるモノマーを前記コンデンサに含浸した後、該コンデンサ素子を酸化剤の水溶液に浸漬することにより形成されることを特徴とする請求項１、又は請求項２に記載の電解コンデンサの製造方法。
【請求項４】
前記モノマーがピロールであり、前記導電性ポリマー層がポリピロールからなることを特徴とする請求項３に記載の電解コンデンサの製造方法。
【請求項５】
前記モノマーがエチレンジオキシチオフェンであり、前記導電性ポリマー層がポリエチレンジオキシチオフェンからなることを特徴とする請求項３に記載の電解コンデンサの製造方法。
【発明の詳細な説明】
【０００１】
【発明の属する技術分野】
本発明は、陽極化成箔と対向陰極箔とをセパレータを介して巻回してなる電解コンデンサに関するものである。
【０００２】
【従来の技術】
電子機器のデジタル化に伴い、それに使用されるコンデンサにも小型、大容量で高周波領域における等価直列抵抗（以下、ＥＳＲと略す）の小さいものが求められるようになってきている。
【０００３】
従来、高周波領域用のコンデンサとしてはプラスチックフイルムコンデンサ、積層セラミックコンデンサ等が多用されているが、これらは比較的小容量である。
【０００４】
小型、大容量で低ＥＳＲのコンデンサとしては、二酸化マンガン、ＴＣＮＱ錯塩等の電子電導性を陰極材として用いた電解コンデンサがある。ここでＴＣＮＱとは７，７，８，８−テトラシアノキノジメタンを意味する。
【０００５】
又、ポリピロール、ポリチオフェン、ポリフラン、ポリアニリン等の導電性ポリマーを陰極材として用いた電解コンデンサも有望である。
【０００６】
前記導電性ポリマーを陰極材として用いた電解コンデンサの従来製法においては、アルミニウム、タンタル等の弁作用金属からなる陽極焼結体あるいは陽極箔の表面に、化成皮膜、導電性ポリマー層、グラファイト層、銀ペイント層が順次形成され、そこへ陰極リード線が導電性接着剤等により接続されるが、この製法は、化成皮膜を形成した陽極箔と対向陰極箔とをセパレータを介して巻回したコンデンサ素子に電解液を含浸するという通常の電解コンデンサの製法に比べて、かなり煩雑である。又、上述の如き陰極引き出し法では、対向陰極箔を用いる場合に比べてＥＳＲが大きくなる。
【０００７】
一方、前記導電性ポリマーは電解重合法や気相重合法、浸漬重合法等により形成されるが、巻回型のコンデンサ素子内に電解重合法や気相重合法により導電性ポリマー層を形成するのは容易でない。陽極箔上に化成皮膜及び導電性ポリマー層を形成した後、対向陰極箔と共に巻き取るという製法も考えられるが、化成皮膜や導電性ポリマー層を損傷することなく巻き取るのは困難である。
【０００８】
又、気相重合法や浸漬重合法により形成される導電性ポリマーは、微粒子が堆積したような構造を有し、該微粒子間には微細な隙間が散在する。そして、斯かる構造の導電性ポリマーを陰極材とした電解コンデンサにおいては、ＥＳＲがあまり小さくならない。
【０００９】
更に、導電性ポリマーを陰極材とした電解コンデンサにおいては、電解液を陰極材として用いた電解コンデンサに比べて、化成皮膜の欠陥部の修復作用が乏しく、漏れ電流が大きくなり易い。
【００１０】
上記問題を解決するための手段として本出願人は、陽極化成箔と対向陰極箔とをセパレータを介して巻回してなるコンデンサ素子内に導電性ポリマー層を形成した後、該コンデンサ素子に電解液を含浸する方法を提案している（例えば特許文献１）。
【００１１】
【特許文献１】
特開平１１−１８６１１０号公報（第１頁）
【００１２】
【発明が解決しようとする課題】
現在、電気機器の性能の向上は著しく、それに用いるコンデンサにも更なる性能の向上が求められている。本出願人は上記特許文献１の電解コンデンサにおいて、更なる実験を重ねた結果、電解コンデンサの特性を向上させる新たな手段を見出した。
【００１３】
本発明は、従来品に比べ更にＥＳＲを減少させた電解コンデンサを提供する。
【００１４】
【課題を解決するための手段】
本発明は、陽極化成箔と対向陰極箔とをセパレータを介して巻回してなるコンデンサ素子内に、導電性ポリマー層を形成した後、該コンデンサに電解液を含有する電解コンデンサにおいて、
前記コンデンサ素子に使用する陰極箔は、化成されていることを特徴とする。
【００１５】
また、前記陰極箔への化成電圧は１Ｖ以上５Ｖ以下であることが好ましい。１Ｖ以下では化成処理の効果が得られにくく、また５Ｖ以上になると陰極容量が減少し、電解コンデンサ完成品としての静電容量が減少してしまう。
【００１６】
上記方法を用いることにより、前記導電性ポリマー層と前記陰極箔との密着力が向上し、ＥＳＲが低減する。
【００１７】
【発明の実施の形態】
以下に本発明の一実施の形態を図を用いて説明する。
（実施例１）
本発明の電解コンデンサは、図１に示すような巻回型のコンデンサ素子７が用いられる。
【００１８】
このコンデンサ素子は、アルミニウム、タンタル、ニオブ、チタンからなる箔に粗面化のためのエッチング処理及び誘電体皮膜形成のための化成処理を施した陽極化成箔１と、対向陰極箔２とをセパレータ３を介して巻き取ることにより形成される。前記陽極化成箔１及び対向陰極箔２には、それぞれリードタブ６１、６２を介してリード線５１、５２が取り付けられている。４は巻き止めテープである。
【００１９】
前記コンデンサ素子にモノマーを含浸した後、該コンデンサ素子を過硫酸アンモニウム、過硫酸ナトリウム等の酸化剤の水溶液に浸漬することにより、前記モノマーを酸化重合させて導電性ポリマー層を形成する。実施例ではアルミニウム箔を用い、前記酸化剤として過硫酸アンモニウム４０ｗｔ％と、ｍ−ベンゼンジスルホン酸ジナトリウム３５ｗｔ％とが含まれるものを用いた。
【００２０】
上記構成の電解コンデンサにおいて、陰極箔に１Ｖの電圧で化成処理を行ったものを用いた。
【００２１】
次に上記導電性ポリマー層を形成したコンデンサ素子を水洗いし、乾燥炉内で乾燥させた後、電解液を含浸する。該電解液の溶媒としては、γ−ブチロラクトン、又はエチレングリコール等が用いられ、前記電解液の溶質としてはフタル酸アミジン塩、フタル酸テトラメチルアンモニウム、アジピン酸アンモニウム、フタル酸トリエチルアミン、又はボロジサリチル酸トリメチルアミン等が用いられる。
【００２２】
実施例では、溶媒としてγ−ブチロラクトン８０ｗｔ％、溶質としてフタル酸アミジン塩２０ｗｔ％からなる電解液を用いた。
【００２３】
その後、図２に示すように、このコンデンサ素子を有底筒状のアルミニウム製ケースに収納しその開口部にゴムパッキングを装着するとともに、絞り加工及びカーリング加工を施した後、定格電流を印加しながら１２５℃で約１時間のエージング処理を行う事により、所望の電解コンデンサが完成する。
【００２４】
実施例では外形φ１０ｍｍ×Ｈ１２．５ｍｍ、定格４Ｖ−１０００μＦのアルミニウム巻回型コンデンサを作製した。
【００２５】
（実施例２）
陰極箔に５Ｖの電圧で化成処理を行ったこと以外は、実施例１と同様の方法で電解コンデンサを作製した。
【００２６】
（実施例３）
陰極箔に７Ｖの電圧で化成処理を行ったこと以外は、実施例１と同様の方法で電解コンデンサを作製した。
【００２７】
（比較例）
陰極箔に化成処理を行なわいこと以外は、実施例１と同様の方法で電解コンデンサを作製した。
【００２８】
上記実施例１〜３及び比較例について、それぞれ１０５℃×１０００時間の高温負荷試験を行った。高温負荷試験前の静電容量：Ｃ、高温負荷試験前後における静電容量変化率：ΔＣ／Ｃ、損失角の正接：ｔａｎδ、定格電圧を印加してから１５秒後の漏れ電流：ＬＣ、１００ｋＨｚでの等価直列抵抗：ＥＳＲの測定結果を表１に示す。
【００２９】
【表１】
2004319646.tif 000003
【００３０】
表１からわかるように陰極箔に化成処理を施していない比較例１に比べ、実施例１〜３の電解コンデンサはＥＳＲが低くなっている。しかし化成処理における電圧をあまり高くすると、静電容量が小さくなり、実用的ではないため、具体的には１Ｖ以上、５Ｖ以下であることが好ましい
陰極箔に化成処理を施すと、箔が厚くなるなりＥＳＲが向上するため、あまり用いられていないが、本出願人が提案したコンデンサ素子内に導電性ポリマー層を形成した後、該コンデンサ素子に電解液を含浸する電解コンデンサの陰極箔に化成処理を施したものを用いると、箔が厚くなることによるＥＳＲの向上よりも、ポリピロール等からなる導電性ポリマー層と、陰極箔との密着性が良くなることによるＥＳＲ低減効果が上回り、電解コンデンサ完成品としてＥＳＲを低減することができる。
【００３１】
実施例では、導電性ポリマー層としてポリピロールを形成したが導電性ポリマー層としてポリチオフェン、ポリフラン、ポニアニリン等を用いても同様の効果を得ることができ、特にポリエチレンジオキシチオフェンを用いると、ＥＳＲの低減効果が大きい。
【００３２】
【発明の効果】
本発明によれば、陽極化成箔と対向陰極箔とをセパレータを介して巻回してなるコンデンサ素子内に、導電性ポリマー層を形成した後、該コンデンサに電解液を含有する電解コンデンサにおいて、従来品に比べ更にＥＳＲを減少させた電解コンデンサを提供できる。
【図面の簡単な説明】
【図１】本発明の実施例に用いられるコンデンサ素子の分解斜視図である。
【図２】本発明の実施例に用いられる電解コンデンサの断面図である。
【符号の説明】
１  陽極化成箔
２  対向陰極箔
３  セパレータ
４  巻止めテープ
５１  陽極リード線
５２  陰極リード線
６１  陽極リードタブ
６２  陰極リードタブ
７  コンデンサ素子
８  外層ケース
９  ゴムパッキン
【図１】
2004319646.tif 000004
【図２】
2004319646.tif 000005